Brevet FR3074162A1 (20190531)

REVENDICATIONS1. Particules d'oxyde de cérium recouvertes totalement ou partiellement par de la silice, pour lesquelles le rapport massique Si02/Ce02 est compris entre 0,05 et 5 0,30, de préférence entre 0,05 et 0,25, présentant un diamètre moyen d50 mesuré par un granulomètre par centrifugation compris entre 40 et 500 nm, plutôt entre 100 et 500 nm, plus particulièrement entre 200 et 500 nm, encore plus particulièrement entre 300 et 500 nm, voire entre 400 et 500 nm, caractérisées en ce que ces particules sont formées de particules primaires 10 présentant un diamètre médian dmET compris entre 25 et 150 nm, dmET étant obtenu à l'aide d'une distribution en nombre des diamètres des particules primaires, diamètres déterminés à partir d'un ou de plusieurs clichés de microscopie électronique à transmission. 15\n<CLM>\1\tParticules selon la revendication 1 caractérisées en ce que le rapport Si02/Ce02 est compris entre 0,05 et 0,30, plus particulièrement entre 0,05 et 0,20, plus particulièrement encore compris entre 0,05 et 0,10, voire entre 0,05 et 0,08. 20\n<CLM>\1\tParticules selon la revendication 1 ou 2 caractérisées en ce que l'épaisseur de la couche de silice déterminée sur les clichés MET est d'au moins 1 nm, voire d'au moins 2 nm.\n<CLM>\1\tParticules selon l'une des revendications précédentes caractérisées en ce que 25 la distribution de diamètres des particules présente un indice de dispersion (dm) inférieur à 0,70, de préférence inférieur à 0,50, encore plus préférentiellement inférieur à 0,35.\n<CLM>\1\tParticules selon l'une des revendications précédentes caractérisées par un 30 indice b inférieur ou égal à 4,0, voire inférieure ou égal à 3,5, voire encore inférieur ou égal à 2,5, b étant mesuré sur une poudre sèche.\n<CLM>\1\tParticules selon l'une des revendications précédentes caractérisées par un indice L supérieur à 95,0, voire supérieur à 97,0, L étant mesuré sur une poudre 35 sèche.\n<CLM>\1\tDispersion des particules selon l'une des revendications 1 à 6 dans un milieu liquide. 24\n<CLM>\1\tUtilisation de la dispersion selon la revendication 7 ou des particules selon l'une des revendications 1 à 6 pour la préparation d'une composition cosmétique, notamment photoprotectrice.\n<CLM>\1\tUtilisation des particules selon l'une des revendications 1 à 6 en tant que filtre UV.\n<CLM>\1\tComposition cosmétique, notamment photoprotectrice, comprenant les particules selon l'une des revendications 1 à\n<CLM>\1\t11. Composition cosmétique selon la revendication 10 sous forme d'une émulsion.\n<CLM>\1\tComposition selon la revendication 11 caractérisée en ce que l'émulsion est du type huile-dans-eau, eau-dans-huile, eau-dans-huile-dans-eau ou huile-danseau-dans-huile.\n<CLM>\1\tComposition cosmétique selon l'une des revendications 10 à 12 caractérisée 20 en ce qu'elle comprend : a) les particules d'oxyde de cérium recouvertes totalement ou partiellement par de la silice ; b) éventuellement au moins un filtre UV organique ; c) éventuellement au moins un filtre UV inorganique autre que les particules 25 d'oxyde de cérium recouvertes totalement ou partiellement par de la silice.\n<CLM>\1\tComposition cosmétique selon l'une des revendications 10 à 13 caractérisée en ce qu'elle comprend : i) au moins une phase aqueuse ; 30 ii) au moins une phase huileuse ; iii) au moins un système émulsionnant ; iv) les particules d'oxyde de cérium recouvertes totalement ou partiellement par de la silice ; y) éventuellement au moins un filtre UV organique ; 35 vi) éventuellement au moins un filtre UV inorganique autre que les particules d'oxyde de cérium recouvertes totalement ou partiellement par de la silice. 25\n<CLM>\1\tProcédé de préparation des particules selon l'une des revendications 1 à 6 consistant à introduire une solution aqueuse d'un silicate d'un métal alcalin dans une dispersion de particules d'oxyde de cérium dans l'eau de façon à faire précipiter la silice sur les particules d'oxyde de cérium. 5\n<CLM>\1\tProcédé selon la revendication 15 dans lequel la réaction impliquant le silicate est conduite sous agitation, à une température supérieure ou égale à 60°C, voire à 80°C. 10\n<CLM>\1\tProcédé selon la revendication 15 ou 16 dans lequel la solution de silicate est introduite à une vitesse S (exprimée en masse de silice par heure par rapport à la masse d'oxyde de cérium) donnée par la formule suivante : S = (A /\n<CLM>\1\t2n dans laquelle : 15 - n est égal à (T-90)/10 ; - T est la température du mélange réactionnel en °C; - A représente la surface spécifique de l'oxyde de cérium exprimée en m2/g et mesurée par la méthode BET (adsorption N2).20